(57)【要約】【課題】光学ガラスの表面に付着したゴミ、パーテイクル等を除去するだけでなく、超音波洗浄機を用いても潜傷やヤケの発生を防ぐことのできる光学ガラス用洗浄剤の提供。【解決手段】（ａ）有機アルカリ剤を５．０〜１５質量％、（ｂ）キレート剤を５．０〜３０質量％、（ｃ）アニオン系界面活性剤を０．１〜５．０質量％、ノニオン系界面活性剤を０．５〜５．０質量％含有し残部を水とし、０．４％以上の一定質量％水溶液を２０℃で測定したときの表面張力が３５ｍＮ／ｍ以下である、グリコール系溶剤と水との混合溶媒に希釈する光学ガラス用洗浄剤。【選択図】なし【特許請求の範囲】
【請求項１】
（ａ）有機アルカリ剤を５．０〜１５質量％、（ｂ）キレート剤を５．０〜３０質量％、（ｃ）アニオン系界面活性剤を０．１〜５．０質量％、ノニオン系界面活性剤を０．５〜５．０質量％含有し残部を水とし、０．４％以上の一定質量％水溶液を２０℃で測定したときの表面張力が３５ｍＮ／ｍ以下である、グリコール系溶剤と水との混合溶媒に希釈する光学ガラス用洗浄剤。
【請求項２】
水を３０〜７０質量％含有する混合溶媒に希釈することを特徴とする請求項１に記載の光学ガラス用洗浄剤。
【請求項３】
請求項１に記載の光学ガラス用洗浄剤を、グリコール系溶剤と水との混合溶媒に希釈した洗浄用処理剤を用い、被処理物を浸漬処理することを特徴とする光学ガラスの洗浄方法。
【請求項４】
請求項３に記載の光学ガラスの洗浄方法において、水を３０〜７０質量％含有する混合溶媒に希釈した洗浄用処理剤を用いることを特徴とする光学ガラスの洗浄方法。
【請求項５】
請求項３又は４に記載の光学ガラスの洗浄方法において、超音波洗浄を併用することを特徴とする光学ガラスの洗浄方法。
【発明の詳細な説明】
【技術分野】
【０００１】
本発明は、光学ガラス表面に付着した汚れ、ゴミ、パーテイクル等を除去する光学ガラス用洗浄剤およびそれを用いた光学ガラスの洗浄方法に関する。
【背景技術】
【０００２】
光学ガラス用洗浄剤は、レンズ、プリズム、光ファイバー等の光学ガラスに付着した切断の際の切粉、研磨粒子、保護膜や油汚れ、粉塵のゴミ等を洗浄するための洗浄剤であり、アルカリ洗浄剤、酸洗浄剤をはじめとして、各種洗浄剤が用いられている。
【０００３】
光学ガラスは、地球の環境保護、資源の有効利用から鉛、砒素、錫を含まない環境対応ガラスが増大してきている。これらは、軟硝材と言われておりアルカリ成分や超音波等の物理的ダメージを受けやすく潜傷といわれる微細な傷が発生し易い。一部の硝種では水洗によっても潜傷が発生してしまい超音波洗浄も適用できない。潜傷は研磨によって生じたガラス表面の微小な凹凸が洗浄剤の溶解作用により増幅し、研磨痕状の傷として確認される現象とされている。更に、洗浄剤によって溶出したガラス成分が光学ガラス表面に再付着してガラス表面の成分均一性が失われ、粗さも増大することで、曇りのような白濁状のダメージが発生する。通常、この曇りを白ヤケ、青ヤケとも言われている。
【０００４】
これら潜傷や曇りが発生しないようにするためには超音波洗浄機を用いず、手拭の洗浄等を強いられており、洗浄効率の悪いものであった。また、洗浄剤中のガラス成分を溶出させる成分の配合を減らす必要があり、本来の汚れ除去性能を犠牲にしてしまい洗浄剤として十分機能できず、軟硝材を用いる光学ガラスの洗浄剤としては満足できないものであった。
【０００５】
従来、洗浄液によるエッチングによって発生したガラス基板面の潜傷による微小な面荒れや、洗浄後にガラス基板表面に吸着した残存アルカリ金属などの金属不純物あるいはパーテイクル等を付着させず、しかも洗浄時にガラス表面に潜傷やヤケ等のダメージを生じさせない有機アルカリからなる洗浄剤として、水酸化第四級アンモニウム塩基を主体とし、非イオン界面活性剤、アルカノールアミンとを含有する実質的に金属イオンを含まないガラス用洗浄剤組成物（特許文献１）が提案されている。
【０００６】
また、光学ガラスの洗浄において、潜傷の顕在化を抑制し、かつ硝材によらず洗浄剤を変更することなく使用できる光学ガラス用洗浄剤として、質量平均分子量が１５００以上のポリカルボン酸を１０〜６０質量％、界面活性剤を１〜２０質量％、水、メタノール、エタノール等のアルコール、酢酸、アセトン、テトラヒドロフラン、アセトニトリル、Ｎ，Ｎ−ジメチルホルムアミド、ジメチルスルホキシド等の水溶性溶媒を２０〜８９質量％含有し、ｐＨが９以上である洗浄剤（特許文献２）が提案されている。
【０００７】
特許文献１、２の洗浄剤は、いずれも洗浄能力には優れ、潜傷やヤケの発生を防げるとしている。しかし、特許文献１の洗浄剤は、実質的に金属イオンを含まない超高純度の各成分を必要とし、使用できる原料が制限されてしまうと言う問題がある。特許文献２の洗浄剤は、水溶性溶媒を用いるとしているものの実際には純水を用いた例しか示されていない。いずれもいかなるガラス種の軟硝材にも対応でき、潜傷やヤケの発生を防ぐのに十分満足できるものではなかった。
【０００８】
光学ガラスを製品化するのには、ガラス基材をメーカーから受け入れ、加工、荒ずり、砂かけ、研磨、芯取り工程などがあり、これらの工程中で洗浄することは必須の工程である。その際に用いる洗浄剤としては、アルカリ剤や界面活性剤等を含むアルカリ洗浄剤を通常、水によって希釈し、超音波洗浄機を用いるのが効率的であるとされている。いかなる軟硝材を用いた光学ガラスにおいても、超音波洗浄機を用いても潜傷やヤケの発生を防ぐことのできる光学ガラス用洗浄剤、および洗浄方法の提供が望まれていた。
【先行技術文献】
【特許文献】
【０００９】
【特許文献１】特開平５−２７１６９９号公報
【特許文献２】特開２０１２−２３３０６３号公報
【発明の概要】
【発明が解決しようとする課題】
【００１０】
本発明は、いかなる軟硝材を用いた光学ガラスの表面に付着した汚れ、ゴミ、パーテイクル等を除去するだけでなく、超音波洗浄機を用いても潜傷やヤケの発生を防ぐことのできる光学ガラス用洗浄剤、およびその洗浄剤を用いた洗浄方法を提供することを課題とする。
【課題を解決するための手段】
【００１１】
本発明者らは、上記課題を解決するために鋭意検討した結果、光学ガラス用洗浄剤として、（ａ）有機アルカリ剤を５．０〜１５質量％、（ｂ）キレート剤を５．０〜３０質量％、（ｃ）アニオン系界面活性剤を０．１〜５．０質量％、ノニオン系界面活性剤を０．５〜５．０質量％含有し残部を水とし、０．４％以上の一定質量％水溶液を２０℃で測定したときの表面張力が３５ｍＮ／ｍ以下である、グリコール系溶剤と水との混合溶媒に希釈する光学ガラス用洗浄剤が、光学ガラスの表面に付着した汚れ、ゴミ、パーテイクル等を除去するだけでなく、超音波洗浄機を用いても潜傷やヤケの発生を防ぐことを見出し本発明に至った。
【００１２】
すなわち、本発明は、次のとおりのものである。  
［１］（ａ）有機アルカリ剤を５．０〜１５質量％、（ｂ）キレート剤を５．０〜３０質量％、（ｃ）アニオン系界面活性剤を０．１〜５．０質量％、ノニオン系界面活性剤を０．５〜５．０質量％含有し残部を水とし、０．４％以上の一定質量％水溶液を２０℃で測定したときの表面張力が３５ｍＮ／ｍ以下である、グリコール系溶剤と水との混合溶媒に希釈する光学ガラス用洗浄剤。
【００１３】
［２］水を３０〜７０質量％含有する混合溶媒に希釈することを特徴とする項［１］に記載の光学ガラス用洗浄剤。
【００１４】
［３］項［１］に記載の光学ガラス用洗浄剤を、グリコール系溶剤と水との混合溶媒に希釈した洗浄用処理剤を用い、被処理物を浸漬処理することを特徴とする光学ガラスの洗浄方法。
【００１５】
［４］項［３］に記載の光学ガラスの洗浄方法において、水を３０〜７０質量％含有する混合溶媒に希釈した洗浄用処理剤を用いることを特徴とする光学ガラスの洗浄方法。
【００１６】
［５］項［３］又は項［４］に記載の光学ガラスの洗浄方法において、超音波洗浄を併用することを特徴とする光学ガラスの洗浄方法。
【発明の効果】
【００１７】
本発明の光学ガラス用洗浄剤によれば、光学ガラスの表面に付着した汚れ、ゴミ、パーテイクル等を除去するだけでなく、超音波洗浄機を用いても潜傷やヤケの発生を防ぐことのできる光学ガラス用洗浄剤、およびそれを用いた光学ガラスの洗浄方法を提供できる。
【発明を実施するための形態】
【００１８】
以下に、本発明を具体的に説明する。本発明の光学ガラス用洗浄剤は、（ａ）有機アルカリ剤を５．０〜１５質量％、（ｂ）キレート剤を５．０〜３０質量％、（ｃ）アニオン系界面活性剤を０．１〜５．０質量％、ノニオン系界面活性剤を０．５〜５．０質量％含有し残部を水とし、０．４％以上の一定質量％水溶液を２０℃で測定したときの表面張力が３５ｍＮ／ｍ以下である、グリコール系溶剤と水との混合溶媒に希釈する光学ガラス用洗浄剤である。
【００１９】
本発明は、光学ガラス用洗浄剤を、グリコール系溶剤と水との混合溶媒に希釈した洗浄用処理剤を用い、被処理物を浸漬処理する光学ガラスの洗浄方法にも関する。更に、洗浄する際に超音波洗浄を併用する光学ガラスの洗浄方法にも関する。
【００２０】
光学ガラス基材としては、用途、組成は限定されるものではなく各種光学ガラスが例示できる。なかでも、鉛、砒素、錫を含まない環境対応ガラスおよび軟硝材と言われる硝材が例示できる。これら軟硝材と言われる硝種、ＳＫ材、ＦＫ材、ＬＡＫ材の潜傷といわれる微細な傷が発生し易い、又は曇りを発生し易い硝種の洗浄に好ましく用いることができる。
【００２１】
本発明の光学ガラス用洗浄剤は、（ａ）成分として、有機アルカリ剤のうち少なくとも１種を用いる。有機アルカリ剤は、洗浄性だけでなく、ガラス表面の研磨傷などを微溶解する作用をし、腐食防止効果の向上や、他の成分を配合する際の相溶性および洗浄剤の安定性を向上させることができる。また、水酸化ナトリウムなどの無機アルカリ剤を併用することもできる。（ａ）成分の有機アルカリ剤は、洗浄剤中に５．０〜１５質量％配合することが必要であり、より好ましくは７．０〜１５質量％洗浄剤中に含有させることができる。
【００２２】
有機アルカリ剤としては、一級、二級および／または三級アミン性の窒素原子を１分子中に１〜５個有し、かつ分子量５０〜１００００を有するアミン系化合物ならびに水酸化第四級アンモニウム化合物からなる群より選ばれた少なくとも１種などがあげられる。例えば、モノメチルアミン、モノエチルアミン、モノプロピルアミン、モノブチルアミン、モノアミルアミン、モノヘキシルアミン、ジメチルアミン、ジエチルアミン、ジプロピルアミン、ジブチルアミン、メチルエチルアミン、メチルプロピルアミミン、トリメチルアミン、トリエチルアミン、トリプロピルアミン、トリブチルアミンなどの直鎖アルキルアミン、ｓｅｃ−ブチルアミン、イソブチルアミン、ｔｅｒｔ−ブチルアミン、１−メチルブチルアミン、ジイソブチルアミン、ジイソプロピルエチルアミンなどの分岐鎖アルキル基を有する分岐鎖アルキルアミン、シクロヘキシルアミン、ベンジルアミン、ジシクロヘキシルアミン、ジベンジルアミンなどの環式アミン、モノエタノールアミン、モノプロパノールアミン、ジエタノールアミン、トリエタノールアミンなどのアルキルアルカノールアミン、モルホリン類、複素環式アミン、ジアミノプロパン、ジアミノヘキサン、ジアミノオクタン、ジアミノドデカンなどのジアミン、ポリアミン、またはテトラメチルアンモニウムヒドロキシド、テトラエチルアンモニウムヒドロキシド、トリメチルヒドロキシエチルアンモニウムヒドロキシド（コリン）などの水酸化第四級アンモニウム化合物があげられる。好ましくは、直鎖、分岐アルキルアミン、アルキルアルカノールアミンのなかから選ばれる有機アルカリ剤を用いる。
【００２３】
（ｂ）成分のキレート剤は洗浄剤中に５．０〜３０質量％含有させる。キレート剤は、溶解するガラス成分やよごれ成分を洗浄剤中に分散させガラス表面に再付着するのを防ぐ作用をなしている。より好ましくは洗浄剤中に５．０〜２０質量％含有させることができる。
【００２４】
キレート剤としては、エチレンジアミン四酢酸、ジエチレントリアミン五酢酸、トリエチレンテトラミン六酢酸、テトラエチレンテトラミン六酢酸、Ｎ，Ｎ−ジ（２−ヒドロキシエチル）グリシン、トランス−１，２−シクロヘキサンジアミン四酢酸、これらのアルカリ金属または低級アミン塩など、ホスホン酸基を有するキレート剤としては、１−ヒドロキシエタン−1,1−ジホスホン酸、アミノトリ（メチレンホスホン酸）エチレンジアミンテトラ（メチレンホスホン酸）、ジエチレントリアミンペンタ（メチレンホスホン酸）、１−ヒドロキシエチリデン１−1,1−ジホスホン酸、４−ジメチルアミノ−１−ヒドロキシブタン−1,1−ジホスホン酸、ピロリドン−5,5−ジホスホン酸、１−アミノエタン−1,1−ジホスホン酸、ジメチルアミノメタンジホスホン酸、Ｎ−カルボキシメチルアミノ−アルカンジホスンホン酸などが挙げられる。これらの中でも、エチレンジアミン四酢酸、ジエチレントリアミン五酢酸、１−ヒドロキシエタン−1,1−ジホスホン酸、４−ジメチルアミノ−１−ヒドロキシブタン−1,1−ジホスホン酸、アザシクロアルカン−2,2−ジホスホン酸が好ましい。キレート剤は、単独でまたは２種以上を混合しても用いることができる。
【００２５】
本発明のガラス用洗浄剤は、（ｃ）成分としてアニオン系界面活性剤、ノニオン系界面活性剤のうちそれぞれ少なくとも１種を用いる。アニオン系界面活性剤、ノニオン系界面活性剤は、それぞれ少なくとも１種類用いるが、２種類以上用いてもよい。アニオン系界面活性剤は洗浄剤中に０．１〜５．０質量％配合し、好ましくは０．１〜３．０質量％配合することができる。ノニオン系界面活性剤は洗浄剤中に０．５〜５．０質量％配合し、好ましくは０．５〜３．０質量％配合することができる。
【００２６】
（ｃ）成分としてのアニオン系界面活性剤、ノニオン系界面活性剤は、光学ガラス界面の自由エネルギーを低下させ汚れなどの洗浄対象物への浸透・湿潤力を増し除去性能を向上させる作用をするものである。又浸透・湿潤力だけでなく、他の成分を配合する際の相溶性および洗浄剤の安定性を向上させることができる。
【００２７】
アニオン界面活性剤としては、アルキルベンゼンスルホン酸またはその塩、アルキル又はアルケニルエーテル硫酸塩、アルキル又はアルケニル硫酸塩、オレフィンスルホン酸塩、アルカンスルホン酸塩、脂肪酸又はその塩、アルキル又はアルケニルエーテルカルボン酸又はその塩、α−スルホ脂肪酸塩、α−スルホ脂肪酸エステル類を使用することができ、特に炭素数が１０〜２０、好ましくは１０〜１５のアルキル基を有するアルキルベンゼンスルホン酸又はその塩、ポリオキシエチレンアルキル又はアルケニル（炭素数炭素数が１０〜２０、好ましくは１０〜１５）エーテル硫酸塩、アルキル又はアルケニル（炭素数炭素数が１０〜２０、好ましくは１０〜１５）硫酸塩、飽和脂肪酸又はその塩が好ましい。ポリオキシエチレンアルキル又はアルケニル硫酸塩を使用する場合は、エチレンオキシド平均付加モル数は１〜６、特に１．５〜４が好ましい。また、これらは市販されている中から選ぶことができる。
【００２８】
ノニオン系界面活性剤としては、ポリオキシエチレンアルキルエーテル 、ペンタエチレングリコールモノドデシルエーテル、オクタエチレングリコールモノドデシルエーテル、ポリオキシエチレンアルキルフェニルエーテル、ノノキシノール 、ノノキシノール-9 、ポリオキシエチレンポリオキシプロピレングリコールなどのエーテル型の非イオン界面活性剤、ラウリン酸グリセリン、モノステアリン酸グリセリン、ソルビタン脂肪酸エステル、ショ糖脂肪酸エステルなどのエステル型非イオン界面活性剤、ポリオキシエチレンソルビタン脂肪酸エステル、ポリオキシエチレンヘキシタン脂肪酸エステル、ソルビタン脂肪酸エステルポリエチレングリコールなどのエステルエーテル型非イオン界面活性剤、ラウリン酸ジエタノールアミド、オレイン酸ジエタノールアミド、ステアリン酸ジエタノールアミド 、コカミドＤＥＡなどのアルカノールアミド型非イオン界面活性剤が例示できる。またこれらは市販されている中から選ぶことができる。
【００２９】
本発明の光学ガラス用洗浄剤は、成分（ａ）、成分（ｂ）、成分（ｃ）以外に水を含有させることができる。水は、水道水、蒸留水、イオン交換水、純水等いずれでもかまわない。本発明の洗浄剤を構成する水は、上記各成分を溶解し、洗浄剤を非危険物、非毒劇物とするためのものであり、成分（ａ）、成分（ｂ）、成分（ｃ）などを加えた残りの残部量配合することができる。
【００３０】
本発明の光学ガラス用洗浄剤は、（ａ）成分〜（ｃ）成分、および水を含有するものである。更に、実質的に（ａ）成分〜（ｃ）成分と水のみからなるものでもよい。ここで「実質的に」は、剥離用処理剤が各種添加剤を含有してもよいが、主要成分としての（ａ）成分〜（ｃ）成分と水以外の成分を含有しないことを意味する。
【００３１】
本発明の光学ガラス用洗浄剤は、必要に応じて適宜、従来の洗浄剤に配合されている各種添加剤、例えばｐＨ調整剤、酸化防止剤、防腐剤、防錆剤、紫外線吸収剤、粘度調整剤、増粘剤、顔料などの着色剤、消泡剤などを添加してもよい。添加剤の添加量は、本発明の光学ガラス用洗浄剤の洗浄作用、密着性、付着性に影響しない範囲の量ならばかまわない。より好ましくは、０．１〜１０質量％である。
【００３２】
本発明の光学ガラス用洗浄剤を使用する際には、グリコール系溶剤と水との混合溶媒に希釈して洗浄用処理剤として用いる。グリコール系溶剤としては、エチレングリコール、ジエチレングリコール、トリエチレングリコール、プロピレングリコール、ジプロピレングリコール、トリプロピレングリコール、グリセリンを用いることができる。これらは沸点が１００℃以上であり、水との溶解性もよい。なかでもエチレングリコールを用いるのがより好ましい。光学ガラス用洗浄剤は、通常使用する際には、水で希釈して用いるものであるが、本発明では、グリコール系溶剤と水との混合溶媒に希釈して洗浄用処理剤として用いる。これは軟硝材が水により洗浄時にダメージを受けやすく、潜傷や曇りが発生してしまうのを、希釈剤としてグリコール系溶剤と水との混合溶媒を用いることで、洗浄時のダメージの発生を防止することができる。
【００３３】
洗浄剤を希釈するグリコール系溶剤と水との混合溶媒の両者の混合割合は、水３０〜７０質量％に対してグリコール系溶剤７０〜３０質量％の割合で用いるのが好ましい。この範囲を外れると、洗浄において洗浄性が劣ったり、ダメージが発生しやすくなり好ましくない。
【００３４】
本発明の光学ガラス用洗浄剤の表面張力は、従来のガラス用洗浄剤に比べて低い表面張力を有している。この低表面張力化によりガラス表面の汚れとガラス界面との浸透力が増し、汚れの除去効果が向上する。更に、洗浄作用を保つことができる。光学ガラス用洗浄剤０．４％以上の一定質量％水溶液の２０℃での表面張力は３５ｍＮ／ｍ以下であることが好ましい。より好ましくは３４ｍＮ／ｍ以下である。この範囲とすることで、汚れの除去効果、洗浄作用を長期間保つことができる。従来のガラス用洗浄剤では、一般的に４５ｍＮ／ｍ〜３８ｍＮ／ｍ程度である。
【００３５】
本発明の光学ガラス用洗浄剤をグリコール系溶剤と水との混合溶媒に希釈した洗浄用処理剤としたときの表面張力は、従来のガラス用洗浄剤に比べて低い。表面張力は水の含有量の増大により減少していく。例えば、後述する実施例１の光学ガラス用洗浄剤を用い水／エチレングリコール／光学ガラス用洗浄剤の質量％を３０／６８／２としたとき３９．３ｍＮ／ｍ、同じく５０／４８／２としたとき３４．２ｍＮ／ｍ、同じく７０／２８／２としたとき３３．４ｍＮ／ｍと通常の洗浄剤より低い表面張力を有する洗浄用処理剤である。
【００３６】
本発明の光学ガラス用洗浄剤を用いる洗浄方法は、特に限定されるものではなく、通常ガラスの洗浄法に用いる方法を使用することができる。例えば、浸漬法、浸漬揺動法、超音波洗浄法、液中噴流法、スプレー法、手拭き法、枚葉式、バッチ式などの各種の洗浄方法を使用できる。洗浄したのち、溶剤、温水、常温の水などでリンスするなどの方法を連続的に行う方法などが、効率の良い洗浄方法として挙げられる。また、リンスするすすぎ水としては、表面の汚染物を除去しうるものであれば特に限定されないが、例えば、超純水、純水、イオン交換水、蒸留水、アセトン、イソプロピルアルコールなどの各種溶剤がリンス性の面から好ましい。なかでも浸漬法において超音波洗浄法を併用するのがより好ましい。  
【００３７】
本発明の洗浄用処理剤を用いる洗浄時間は、好ましくは１秒〜２時間、より好ましくは２秒〜６００秒の処理時間である。洗浄する際の洗浄用処理剤は、常温、加温状態での温度で行うことができる。なかでも常温以上５０℃に加温して洗浄するのが、洗浄効率からして好ましい。
【００３８】
本発明の光学ガラス用洗浄剤は、好ましくはレンズ、プリズム、光ファイバー等の光学ガラスの洗浄に用いることができるが、他のガラスの洗浄にも用いることができる。なかでも、鉛、砒素、錫を含まない環境対応ガラスおよび軟硝材と言われる硝材及びＳＫ材、ＦＫ材、ＬＡＫ材の潜傷といわれる微細な傷が発生し易い、又は曇りを発生し易い硝種の洗浄に好ましく用いることができる。
【００３９】
本発明の光学ガラス用洗浄剤原液、および光学ガラス用洗浄剤をグリコール系溶剤と水との混合溶媒に希釈して洗浄用処理剤を調整し、洗浄性確認（酸化セリウム除去性）試験、バリウム（Ｂａ）溶出量試験、ダメージ試験、芯取油残渣除去性試験を行い洗浄用処理剤の洗浄性能を評価した。また、光学ガラス用洗浄剤及び洗浄用処理剤の表面張力も測定し界面への浸透性を評価した。
【００４０】
［洗浄性確認（酸化セリウム除去性）試験］
光学ガラスとして硝種（株式会社オハラ製：Ｓ−ＦＰＬ５３）を酸化セリウム（ローデア社製：セロックス１６５０）２質量％水溶液をワイプに染み込ませ、光学ガラス片面にたたきながら塗布し、その後純水で簡易シャワーし、未乾燥状態の光学ガラス試料を作成した。洗浄用処理剤を用い２５℃の洗浄剤浸漬槽中に１分間浸漬洗浄し、次いで純水で３０秒間シャワーリンス処理し、１分間温風乾燥させてから、集光機を用い光学ガラス外観を目視観察した。浸漬槽には超音波振動装置（日本エマソン社製ＢＲＡＮＳＯＮＩＣ８５１０Ｊ−ＤＴＨ）を設け４４ｋＨｚ、２５０Ｗ／Ｌで超音波振動を与えた。洗浄性確認（酸化セリウム除去性）の評価は、洗浄後の残渣を目視で観察し、残渣５０％未満を◎、残渣５０〜７５％を○、残渣７５％超を×とした。
【００４１】
［バリウム（Ｂａ）溶出量試験］
光学ガラスとして硝種１（株式会社オハラ製：Ｓ−ＢＳＭ１４）、硝種２（株式会社オハラ製：Ｓ−ＢＳＭ１５）をアセトン洗浄後、洗浄用処理剤を用い２５℃の洗浄剤浸漬槽中に３日間浸漬洗浄処理後、その浸漬槽中の洗浄用処理液をＩＣＰ発光分光分析（ホリバ・ジョバンイボン社製、ＵＬＴＩＭＡ２）しバリウムの溶出量を測定した。また、光学ガラスとして硝種３（株式会社オハラ製：Ｓ−ＦＰＬ５３）を、洗浄用処理剤を用い２５℃の洗浄剤浸漬槽中に１２０秒間浸漬洗浄処理後、その浸漬槽中の洗浄用処理液をＩＣＰ発光分光分析しバリウムの溶出量を測定した。硝種３の浸漬槽には超音波振動装置（日本エマソン社製ＢＲＡＮＳＯＮＩＣ８５１０Ｊ−ＤＴＨ）を設け４４ｋＨｚ、２５０Ｗ／Ｌで超音波振動を与えた。バリウム溶出量の評価は、バリウム溶出量５ｐｐｍ未満を◎、バリウム溶出量５〜１０ｐｐｍ未満を○、バリウム溶出量１０ｐｐｍ以上を×とした。
【００４２】
［ダメージ試験１]    
光学ガラスとして硝種（株式会社オハラ製：Ｓ−ＬＡＬ７、Ｓ−ＬＡＬ８、Ｓ−ＢＳＭ１４、Ｓ−ＢＳＭ１５）を前洗浄として、２５℃においてアセトンで５分間浸漬処理し、洗浄用処理剤を用いて、２５℃の洗浄用処理剤浸漬層中に３日間浸漬洗浄し、次いで純水で３０秒間シャワーリンス処理し、イソプロピルアルコールで後洗浄し、窒素ガスブローで３０秒間常温乾燥させてから、潜傷によるダメージの有無を目視観察した。
【００４３】
［ダメージ試験２]    
光学ガラスとして硝種（株式会社オハラ製：Ｓ−ＦＰＬ５１、Ｓ−ＦＰＬ５３）を前洗浄として、２５℃においてアセトンで５分間浸漬処理し、洗浄用処理剤を用いて、２５℃の洗浄用処理剤浸漬層中に４時間浸漬洗浄し、次いで純水で１０秒間シャワーリンス処理し、アセトンで後洗浄し、窒素ガスブローで３０秒間常温乾燥させてから、潜傷によるダメージの有無を目視観察した。
【００４４】
［芯取油残渣除去性試験］    
光学ガラスに鉱物油系芯取油（日本工作油社製、Ｂ−２５６Ｍ）を全面に塗布し、２５℃の洗浄用処理剤浸漬層中に６０秒間浸漬洗浄し、次いで純水で３０秒間シャワーリンス処理し、超音波洗浄リンス（超音波振動装置：日本エマソン社製ＢＲＡＮＳＯＮＩＣ８５１０Ｊ−ＤＴＨ）を用い４４ｋＨｚ、２５０Ｗ／Ｌの条件で超音波振動を与えつつ６０秒純水リンスし、窒素ガスブローで３０秒間常温乾燥させてから、蒸気による曇り面比較する吸気法により、有機系汚れ除去性を目視観察した。
【００４５】
［表面張力の測定]    
光学ガラス用洗浄剤及び洗浄用処理剤の表面張力を測定した。表面張力はキブロン社製ポータブル表面張力計を使用し２０℃で測定した値である。
【実施例】
【００４６】
以下には、実施例を挙げて本発明を具体的に説明するが、本発明はそれに限定されるものではない。
【００４７】
［実施例１］   
光学ガラス用洗浄剤１の調製：有機アルカリ成分として、モノイソプロパノールアミン９．１質量％、水酸化ナトリウム３．２質量％、ヒドロキシエチリデンジホスホン酸５．４質量％、アニオン系界面活性剤（ヘンエイコ酸アシッド）０．５質量％、ノニオン系界面活性剤２．１質量％（ジスチレン化フェニルアルキルエーテル１．２質量％：イソトリデシルアルコール０．９質量％）、残部として水を混合し光学ガラス用洗浄剤１を調製した。ダメージ試験１によると、微小潜傷が観察された。２５℃における洗浄剤１自体のｐＨは１０．８、２％水希釈時のｐＨは１０．６である。洗浄剤１の２質量％水溶液の芯取油残渣除去性試験によれば、洗浄性において、従来品より曇り部がなく清浄度が高かった。光学ガラス用洗浄剤１の０．３〜５．０％水溶液の２０℃で測定した表面張力を表１に示す。
【００４８】
【表１】
2018035209.tif 000002
【００４９】
［実施例２]    
洗浄用処理剤１の調製：（光学ガラス用洗浄剤１）２質量％を、エチレングリコール６８質量％と水３０質量％の混合溶媒で希釈して洗浄用処理剤１（以下、処理剤１）を調製した。処理剤１による洗浄性確認（酸化セリウム除去性）試験、バリウム溶出量試験の結果、表面張力の測定値を表２に示す。ダメージ試験２によると、白濁、潜傷によるダメージは観察されなかった。
【００５０】
［実施例３］   
洗浄用処理剤２の調製：（光学ガラス用洗浄剤１）２質量％を、エチレングリコール４８質量％と水５０質量％の混合溶媒で希釈して洗浄用処理剤２（以下、処理剤２）を調製した。処理剤２による洗浄性確認（酸化セリウム除去性）試験、バリウム溶出量試験の結果、表面張力の測定値を表２に示す。    
【００５１】
［実施例４］   
洗浄用処理剤３の調製：（光学ガラス用洗浄剤１）２質量％を、エチレングリコール２８質量％と水７０質量％の混合溶媒で希釈して洗浄用処理剤３（以下、処理剤３）を調製した。処理剤３による洗浄性確認（酸化セリウム除去性）試験、バリウム溶出量試験の結果、表面張力の測定値を表２に示す。
【００５２】
［比較例１］   
洗浄用処理剤４の調製：（光学ガラス用洗浄剤１）２質量％を、エチレングリコール９８質量％溶媒で希釈して洗浄用処理剤４（以下、処理剤４）を調製した。処理剤４による洗浄性確認（酸化セリウム除去性）試験、バリウム溶出量試験の結果、表面張力の測定値を表２に示す。
【００５３】
［比較例２］   
洗浄用処理剤５の調製：（光学ガラス用洗浄剤１）２質量％を、水９８質量％で希釈して洗浄用処理剤５（以下、処理剤５）を調製した。処理剤５による洗浄性確認（酸化セリウム除去性）試験、バリウム溶出量試験の結果、表面張力の測定値を表２に示す。ダメージ試験２によると、白濁、潜傷によるダメージが観察された。
【００５４】
【表２】
2018035209.tif 000003
【００５５】
実施例２の洗浄用処理剤１を用いた洗浄処理では、酸化セリウム除去性による洗浄性確認評価は残渣が５０％未満と非常に良好であり、軟硝材の硝種によらずバリウム（Ｂａ）溶出量は５ｐｐｍ未満と非常に良好であった。実施例３の洗浄用処理剤２を用いた洗浄処理では、酸化セリウム除去性による洗浄性確認評価は残渣が５０％未満と非常に良好であり、軟硝材の硝種１、３ではバリウム（Ｂａ）溶出量は５ｐｐｍ未満と非常に良好、軟硝材の硝種２ではバリウム（Ｂａ）溶出量は５〜１０ｐｐｍ未満と良好であった。
【００５６】
実施例４の洗浄用処理剤３を用いた洗浄処理では、酸化セリウム除去性による洗浄性確認評価は残渣が５０〜７５％と良好であり、軟硝材の硝種２以外はバリウム（Ｂａ）溶出量は５〜１０ｐｐｍと良好であった。実施例４の結果によれば、希釈する混合溶媒中の水の量が多く上限値近くになると硝種２などの耐洗剤性が低い硝種には適用できないことがわかる。
【００５７】
比較例１の希釈する溶媒がエチレングリコールだけになるとバリウムの溶出量は非常に少ないが、酸化セリウム除去性を示す洗浄後の残渣が多く洗浄性が悪いものであった。比較例２の希釈する溶媒が水だけになると硝種３に対してのバリウムの溶出量は少ないが、酸化セリウム除去性を示す洗浄後の残渣が多く洗浄性が悪いものであった。また、ダメージ試験２によると、白濁、潜傷によるダメージが観察された。
【産業上の利用可能性】
【００５８】
本発明は、光学ガラスの表面に付着した汚れ、ゴミ、パーテイクル等を除去するだけでなく、超音波洗浄機を用いても潜傷やヤケの発生を防ぐことのできる光学ガラス用洗浄剤、および光学ガラス用洗浄剤をグリコール溶剤と水との混合溶媒に希釈した洗浄用処理剤として用いる光学ガラスの洗浄方法を提供でき有用である。